계속 해서 , 도포 한 면 에 전극 용 마스크 를 붙이 고 , 자외선 을 조사 함 으로써 , 여분 의 개소 를 제거 하 고 , 표시 전극 ( 28 ) 및 어 드레스 전극 ( 29 ) 을 전 면판 ( 20 ) 및 배 면판 ( 21 ) 에 형성 했 다 . 그 후 , 전기로 에 넣 어 , 대기 중 5 ℃/ 분 의 온도 상승 속도 로 600 ℃ 까지 가열 하 고 , 10 분 간 유지 한 후 에 로 내 에서 냉각 하 여 , 각각 의 전극 을 소성 해서 제작 했 다 .